(57)【要約】【課題】  ヒドロキシガリウムフタロシアニン用いる感光体の青ポチを防ぎ、それにより画像上の黒ポチ・カブリを改善する。また、ＣＧ液の安定性の向上も図る。【解決手段】  ヒドロキシガリウムフタロシアニンを、５ｗｔ％のＴＨＦ溶液にした時の粘度が９０ｍＰａ・ｓ以上であるＰＶＢに分散して得られる分散液を塗布して電子写真感光体を作成することを特徴とする。【選択図】  図１
2005084350.tif 000002
【特許請求の範囲】
【請求項１】
導電性支持体上に電荷発生層と電荷輸送層を積層してなる電子写真感光体において、該電荷発生層が少なくともヒドロキシガリウムフタロシアニンを電荷発生材料として含有し、かつ結着樹脂として５質量％ＴＨＦ溶液で測定される粘度が９０ｍＰａ・ｓ以上であるポリビニルブチラール樹脂化合物を含有し、かつ該電荷発生層の全固形成分において全電荷発生材料の占める割合が５０質量％以上８５質量％以下であることを特徴とする電子写真感光体。
【請求項２】
請求項１に記載のヒドロキシガリウムフタロシアニンが、ＣｕＫαのＸ線回折におけるブラッグ角２θ±０．２°が７．４°、２８．２°に強いピークを有するヒドロキシガリウムフタロシアニン結晶である電子写真感光体。
【請求項３】
請求項１に記載の電子写真感光体の製造方法において、上記ポリビニルブチラール樹脂化合物を含有する有機溶媒溶液中に、電荷発生材料として少なくともヒドロキシガリウムフタロシアニンを分散した分散液を塗布して電荷発生層を形成する事を特徴とする電子写真感光体の製造方法。
【請求項４】
請求項１に記載の電子写真感光体を備えたことを特徴とする電子写真装置。
【請求項５】
請求項１、２記載の電子写真感光体、および帯電手段、現像手段およびクリーニング手段からなる群より選択される少なくともひとつの手段を一体に支持し、電子写真装置本体と着脱自在であることを特徴とするプロセスカートリッジ。
【発明の詳細な説明】
【技術分野】
【０００１】
本発明は、電子写真感光体および電子写真装置に関するものであり、詳しくは、ヒドロキシガリウムフタロシアニンおよびポリビニルブチラール樹脂化合物を用いた電子写真感光体、その製造方法、および該電子写真感光体を用いる電子写真装置およびプロセスカートリッジに関する。
【背景技術】
【０００２】
従来、電荷発生層と電荷輸送層とを有する機能分離型の有機電子写真感光体が数多く提案され、実用化されている。該感光体における電荷発生層は一般的に、電荷発生材料である有機顔料粒子を結着樹脂を有機溶剤に溶解させた溶液に分散して得られる電荷発生層用塗料を塗布乾燥して設けられる。
【０００３】
電荷発生材料は、その材料に応じた波長領域の光を吸収して電荷キャリアを発生するため、電子写真装置の像露光の波長に適した電荷発生材料を選択する必要がある。近年は端末用プリンターとして電子写真技術を応用したプリンターが広く普及してきているが、これらは主としてレーザー光を光源とするレーザービームプリンターであり、その光源としてはコスト、装置の大きさ等の点から半導体レーザーが用いられることが多い。現在主として用いられている半導体レーザーはその発振波長が６５０〜８２０ｎｍと長波長のため、これらの波長領域の光に十分な感度を有する電子写真感光体、および電荷発生材料の開発が進められてきた。
【０００４】
波長が６５０〜８２０ｎｍの光に対して高い感度を有する電荷発生材料としては各種のフタロシアニン顔料が存在するが、その中の一つとしてヒドロキシガリウムフタロシアニンがある。
【０００５】
しかしながら、ヒドロキシガリウムフタロシアニンは、例えばチタニルフタロシアニン等と比較して顔料粒子の分散性が悪いという欠点を併せ持っており、これを用いて塗工性に優れる電荷発生層用塗料を得るのは困難であった。
【０００６】
電荷発生層用塗料の塗工性に対しては、顔料粒子そのものの特性のみならず顔料を分散させる結着樹脂の特性も極めて大きく影響する。電荷発生層に用いる結着樹脂としては従来から多くの樹脂が提案されているが、多くの種類の顔料に対する分散性や密着性、また電子写真特性においても良好な特性を示す樹脂としてポリビニルブチラール樹脂化合物が知られている。しかしヒドロキシガリウムフタロシアニンをポリビニルブチラール樹脂化合物に顔料を分散させる場合でも、ポリビニルブチラール樹脂化合物の組成や分子量、顔料と結着樹脂との混合比等の条件によっては必ずしも良好な塗工性を有する電荷発生層用塗料を得る事ができなかった。
【０００７】
電荷発生層用塗料の塗工性が悪い場合に起きる問題としては、具体的には塗工時に顔料の凝集が起こって電荷発生層中にポチ（青ポチ）を生じたり、塗工ムラを起こしやすいという現象を挙げる事ができる。特に、電荷発生層中に含まれる電荷発生材料の比率が高い場合には電荷発生層中に含有される樹脂の絶対量が減少するため、これらの問題が一層顕著に現れる。電荷発生層中の青ポチは時に出力画像において黒ポチ、白ポチやカブリの原因となることがあり、一方電荷発生層の塗工ムラは特にハーフトーン部において画像濃度の不均一の原因となるので高画質化の観点からもこれらの問題の改善が強く望まれていた。
【０００８】
また一方、完成した塗料の保存にあたっては、塗工性の悪い塗料は塗料としての安定性にも欠ける場合が多く、保存中に顔料粒子の再凝集や沈降などが起きて塗料が使えなくなる場合があるので、塗料の安定性という点でもその改善が強く望まれていた。
【特許文献１】特開２００２−１０７９７２号公報
【発明の開示】
【発明が解決しようとする課題】
【０００９】
本発明の目的は、高感度で残留電位も低く、電荷発生層中に青ポチがないため出力画像に黒ポチ、白ポチやカブリがなく、また電荷発生層の塗工ムラがないため出力画像に濃度ムラのない高画質な画像を得られる電子写真感光体を提供することにある。
【００１０】
また、本発明の目的は、塗工性および塗料としての安定性に優れた電荷発生層用塗料を用いる電子写真感光体の製造方法を提供する事にある。
【００１１】
また、本発明の目的は、上記電子写真感光体を有する電子写真装置、プロセスカートリッジを提供することにある。
【課題を解決するための手段】
【００１２】
本発明者らがヒドロキシガリウムフタロシアニンを用いた電荷発生層用塗料の塗工性改善の検討を行った結果、ヒドロキシガリウムフタロシアニンを分散させる樹脂として一定以上の粘度を有するポリビニルブチラール樹脂化合物を使用すると、電荷発生層の全固形成分において電荷発生材料の占める割合が５０質量％以上８５質量％以下であっても塗料としての塗工性が良好に保たれ、黒ポチ、白ポチやカブリ、あるいは電荷発生層の塗工ムラに起因する画像濃度ムラ等、出力画像における画像欠陥の防止に効果がある事がわかった。
【００１３】
即ち、本発明の電子写真感光体は、導電性支持体上に電荷発生層と電荷輸送層を積層してなる電子写真感光体において、該電荷発生層が少なくともヒドロキシガリウムフタロシアニンを電荷発生材料として含有し、かつ結着樹脂として５質量％ＴＨＦ溶液で測定される粘度が９０ｍＰａ・ｓ以上であることを特徴とするポリビニルブチラール樹脂化合物を含有し、かつ該電荷発生層の全固形成分において全電荷発生材料の占める割合が５０質量％以上８５質量％以下であることを特徴とする電子写真感光体である。
【００１４】
また、本発明の電子写真感光体の製造方法は、上記ポリビニルブチラール樹脂化合物を含有する有機溶媒溶液中に、電荷発生材料として少なくとも上記ヒドロキシガリウムフタロシアニンを分散した分散液を塗布して電荷発生層を形成する事を特徴とする電子写真感光体の製造方法である。
【００１５】
また、本発明の電子写真装置は、前記の電子写真感光体を備えたことを特徴とする。
【００１６】
また、本発明のプロセスカートリッジは、上記の電子写真感光体、および帯電手段、現像手段およびクリーニング手段からなる群より選択される少なくともひとつの手段を一体に支持し、電子写真装置本体と着脱自在であることを特徴とする。
【００１７】
本発明で用いられるポリビニルブチラール樹脂化合物において、その５質量％ＴＨＦ溶液で測定される粘度が９０ｍＰａ・ｓ以上必要とされる理由は、粘度がこれより低いと塗料の流動性が高くなりすぎ、青ポチの原因である顔料の凝集が起きやすくなったり、下地の層の微細な凹凸や塗工時の塗料の流れ等の影響による塗工ムラが発生しやすくなるからである。また、上記のように顔料の凝集が起こりやすい塗料は保存安定性の面でも顔料の沈降が起こりやすいなどの問題がある。
【発明の効果】
【００１８】
以上のように、本発明によれば、導電性支持体上に電荷発生層と電荷輸送層を積層してなる電子写真感光体において、該電荷発生層が電荷発生材料として少なくともヒドロキシガリウムフタロシアニンを含有し、結着樹脂として５質量％ＴＨＦ溶液での粘度が９０ｍＰａ・ｓ以上であることを特徴とするポリビニルブチラール樹脂化合物を含有し、かつ該電荷発生層の全固形成分において全電荷発生材料の占める割合を５０質量％以上８５質量％以下とすることで、高感度で電荷発生層中に青ポチがなく、出力画像中においては黒ポチ・カブリによる画像欠陥のレベルが良好な電子写真感光体、および電荷発生材料の分散性、保存安定性に優れる電荷発生層用塗料を用いる該電子写真感光体の製造方法、該電子写真感光体を用いたプロセスカートリッジおよび電子写真装置を提供することができた。
【発明を実施するための最良の形態】
【００１９】
以下に本発明を詳細に説明する。
【００２０】
本発明における電子写真感光体は、導電性支持体上に電荷発生材料を含有する電荷発生層と電荷輸送材料を含有する電荷輸送層を積層して感光層を形成する、機能分離型の有機電子写真感光体である。なお、電荷発生層と電荷輸送層の積層関係は逆であってもよい。
【００２１】
本発明に用いられる支持体としては、導電性を有していればいずれのものでもよく、例えばアルミニウム、アルミニウム合金、銅、亜鉛、ステンレス、バナジウム、モリブデン、クロム、チタン、ニッケル、インジウム、金および白金を用いることができる。その他にはアルミニウム、アルミニウム合金、酸化インジウム、酸化スズおよび酸化インジウム−酸化スズ合金を真空蒸着法によって被膜形成された層を有するプラスチック（例えばポリエチレン、ポリプロピレン、ポリ塩化ビニル、ポリエチレンテレフタレート、アクリル樹脂およびポリフッ化エチレン）、導電性粒子（例えばアルミニウム粉末、酸化チタン、酸化スズ、酸化亜鉛、カーボンブラックおよび銀粒子等）を適当なバインダー樹脂と共にプラスチックまたは前記支持体の上に被覆した支持体、導電性粒子をプラスチックや紙に含浸させた支持体や導電性ポリマーを有するプラスチック等を用いることができる。
【００２２】
本発明においては支持体と感光層の間にはバリヤー機能と接着機能を持つ下引き層を設けることができる。下引き層の材料としてはポリビニルアルコール、ポリエチレンオキシド、エチルセルロース、メチルセルロース、カゼイン、ポリアミド（ナイロン６、ナイロン６６、ナイロン６１０、共重合ナイロンおよびＮ−アルコキシメチル化ナイロン等）、ポリウレタン、にかわ、酸化アルミニウムおよびゼラチン等が用いられる。その膜厚は０．１〜１０μｍ、好ましくは０．５〜５μｍである。
【００２３】
本発明では電荷発生材料として、少なくともヒドロキシガリウムフタロシアニンが選択され、かつ結着樹脂として少なくとも後述のポリビニルブチラール樹脂が使用される事が特徴となっている。
【００２４】
なお、必要ならば電荷発生材料としてヒドロキシガリウムフタロシアニン以外のフタロシアニン顔料や各種のペリレン顔料、またはアゾ顔料等を混合して用いても良く、一方結着樹脂としては例えばポリエステル、アクリル樹脂、ポリビニルカルバゾール、フェノキシ樹脂、ポリカーボネート、ポリスチレン、ポリビニルアセテート、ポリサルホン、ポリアリレート、塩化ビニリデン、アクリロニトリル共重合体、ポリビニルベンザール等の樹脂を本発明で用いるポリビニルブチラール樹脂と混合して用いてもよい。
【００２５】
本発明で用いられるヒドロキシガリウムフタロシアニンの製造方法に関しては、例を挙げれば特開平５−２６３００７号公報、特開平６−９３２０３号公報、特開平８−１００１３４号公報、特開平１０−６７９４６号公報等に数種類のヒドロキシガリウムフタロシアニン結晶の製造方法が開示されている。また、ヒドロキシガリウムフタロシアニン結晶の中でも特開平５−２６３００７号公報で開示されているＣｕＫαのＸ線回折におけるブラッグ角２θ±０．２°が７．５°、９．９°、１２．５°、１６．３°、１８．６°、２５．１°、２８．３°に強いピークを有するヒドロキシガリウムフタロシアニン結晶や、特開平１０−６７９４６号公報で開示されている、ＣｕＫαのＸ線回折におけるブラッグ角２θ±０．２°が２８．１°に最も強いピークを有するヒドロキシガリウムフタロシアニン結晶は特に高感度で、かつ帯電性や結晶としての安定性に優れていることが知られている。
【００２６】
本発明で用いられるポリビニルブチラール樹脂化合物は、一般的にはポリビニルアルコール（ＰＶＡ）にブチルアルデヒドを反応させるアセタール化の工程を経て製造されるが、この工程において、必要ならばホルムアルデヒドやアセトアルデヒド等、ブチルアルデヒド以外のアルデヒドをブチルアルデヒドと混合して用いても良い。アセタール化の工程においてはＰＶＡが完全にアセタール化されることがなく、必ず未反応の水酸基が残る事が知られている。また、材料となるＰＶＡの製造工程におけるケン化のさいにはアセチル基が少量残る。
【００２７】
アセタール化の際にブチルアルデヒドのみを用いた場合、ポリビニルブチラール樹脂の構造は下記式（１）で表される。
【００２８】
【化１】
2005084350.tif 000003
（式中ｌ、ｍ、ｎは１以上の整数を表す。）
また、例えばアセタール化の際にブチルアルデヒド以外のアルデヒドも混合して用いた場合には部分アセタール化ポリビニルブチラール樹脂ができるが、これは下記式（２）で表される。
【００２９】
【化２】
2005084350.tif 000004
（式中Ｒは水素原子、ブチラール基を除くアルキル基等を表し、ｌ、ｍ、ｎ、ｐは１以上の整数を表す。）
また、ポリビニルブチラール樹脂化合物としては、各種の置換基を有するものなどが考えられる。
【００３０】
ポリビニルブチラール樹脂化合物の粘度の測定は以下の条件で行った。サンプルのポリビニルブチラール樹脂化合物はＴＨＦに溶解させ、５質量％溶液に調製して測定に用いた。
【００３１】
測定装置：単一円筒型回転粘度計ビスメトロン形式VS-A1（芝浦システム株式会社製）
室温２３℃で測定
前記ヒドロキシガリウムフタロシアニンを前記ポリビニルブチラール樹脂化合物中に分散させる際にはボールミル、サンドミル、ロールミル、アトライターや液衝突型分散機などを用いて行うことができる。
【００３２】
また、分散および分散後の希釈に使用する溶剤としては、アセトン、メチルエチルケトン、４−メトキシ−４−メチル−２−ペンタノンおよびシクロヘキサノンなどのケトン類；テトラヒドロフラン、ジオキサンおよびエチレングリコールモノメチルエーテルなどのエーテル類；酢酸メチルおよび酢酸エチルなどのエステル類；クロロホルム、塩化メチレン、ジクロルエチレン、四塩化炭素およびトリクロロエチレンなどの脂肪族ハロゲン炭化水素類；あるいはベンゼン、トルエン、キシレン、リグロイン、クロロベンゼンおよびジクロロベンゼンなどの芳香族化合物などが挙げられる。樹脂を溶解させるのに用いる溶剤は、使用するポリビニルブチラール樹脂化合物に応じて適切なものを選択して使用する必要がある。なお、分散や希釈に用いる溶剤は１種類のみを用いても、２種類以上を混合して用いてもよい。
【００３３】
本発明においては、電荷発生層中における電荷発生材料の含有量は電荷発生層中の全固形成分に対して５０〜８５質量％である。
【００３４】
上記電荷発生層用塗料を塗布乾燥して形成される電荷発生層の膜厚は０．０１〜１０μｍ、好ましくは０．１〜３μｍの範囲である。
【００３５】
電荷輸送層は、主として電荷輸送材料と結着樹脂とを溶剤中に溶解させた塗料を塗布乾燥して形成する。電荷輸送材料としては、各種のトリアリールアミン系化合物、ヒドラゾン系化合物、スチルベン系化合物、ピラゾリン系化合物、オキサゾール系化合物、チアゾール系化合物、トリアリルメタン系化合物等が挙げられる。電荷輸送層に用いる結着樹脂としては、例えばポリエステル、アクリル樹脂、ポリビニルカルバゾール、フェノキシ樹脂、ポリカーボネート、ポリビニルブチラール、ポリスチレン、ポリビニルアセテート、ポリサルホン、ポリアリレート、塩化ビニリデン、アクリロニトリル共重合体、ポリビニルベンザール等の樹脂が用いられる。
【００３６】
電荷輸送材料、電荷輸送層用結着樹脂は、いずれも１種類のみを用いても、２種類以上を混合して用いてもよい。なお、電荷輸送材料の含有量は電荷輸送層に対して３０〜７０質量％が好ましい。また、電荷輸送層の膜厚は５〜４０μｍ、好ましくは１０〜３０μｍの範囲である。
【００３７】
本発明の電子写真感光体には必要に応じて最表面に保護層を設けてもよい。保護層はポリエステル、ポリカーボネート（ポリカーボネートＺ、変性ポリカーボネート等）、ポリウレタン、アクリル樹脂、エポキシ樹脂、シリコーン樹脂、フェノール樹脂および塩化ビニル−酢酸ビニル共重合体などの樹脂を適当な有機溶剤によって溶解し、感光層の上に塗布、乾燥して形成できる。保護層の膜厚は、０．０５〜２０μｍが好ましい。また、保護層中に導電性粒子などを含ませてもよい。導電性粒子としては、例えば酸化錫粒子等の金属酸化物が好ましい。
【００３８】
上記に挙げた各層の塗布方法としては、ディッピング法、スプレーコーティング法、スピンナーコーティング法、ビードコーティング法、ブレードコーティング法、ビームコーティング法等の塗布方法を用いることができる。
【００３９】
また、各層には必要に応じて分散剤、酸化防止剤、紫外線防止剤、潤滑剤などの種々の添加剤を含有させる事ができる。
【００４０】
次に、本発明の電子写真感光体を用いた電子写真装置について説明する。
【００４１】
図１に本発明の電子写真感光体を用いたプロセスカートリッジを有する電子写真装置の概略構成を示す。図において、１は本発明のドラム型感光体であり軸２を中心に矢印方向に所定の周速度で回転駆動する。感光体１は回転過程において一次帯電手段３によりその周面に正または負の所定電位の均一帯電を受け、次いでスリット露光あるいはレーザービーム走査露光等の像露光手段（不図示）から画像露光光４を受ける。こうして感光体周面に静電潜像が順次形成されていく。
【００４２】
形成された静電潜像は、次いで現像手段５によりトナー現像され、現像されたトナー像は、給紙部（不図示）から感光体１と転写手段６との間に感光体１の回転と周期取りされて急送された転写材７に、転写手段６により順次転写されていく。像転写を受けた転写材７は感光体面から分離され、像定着手段８へ導入されて像定着を受けて複写物（コピー）として機外へプリントアウトされる。像転写後の感光体１の表面はクリーニング手段９によって転写残りトナーの除去を受けて清浄面化され、さらに前露光（不図示）からの前露光１０により除電処理がされた後、繰り返して像形成に使用される。なお、一次帯電手段３が帯電ローラー等を用いる接触帯電方式である場合は、前露光は必ずしも必要ない。
【００４３】
本発明において、上述の感光体１、一次帯電手段３および現像手段５およびクリーニング手段９当尾構成要素のうち、複数のものをプロセスカートリッジとして一体に結合して構成し、このプロセスカートリッジを複写機やレーザービームプリンター等の電子写真装置本体に対して着脱可能に構成してもよい。例えば一次帯電手段３、現像手段５およびクリーニング手段９の少なくとも１つを感光体１と共に一体に支持してカートリッジ化し、装置本体のレール１２等の案内手段を用いて装置本体に着脱可能なプロセスカートリッジ１１とする事ができる。また、画像露光光４は、電子写真装置が複写機やプリンターである場合には、原稿からの反射光や透過光を用いるか、あるいはセンサーで原稿を読み取り、信号化し、この信号に従って行われるレーザービームの走査、発光ダイオードアレイの駆動、または液晶シャッターアレイの駆動等により照射される光である。
【００４４】
以下、本発明を実施例により説明する。
【００４５】
以下に示す「％」および「部」は、それぞれ「質量％」および「質量部」を意味する。
【実施例１】
【００４６】
１０％の酸化アンチモンを含有する酸化スズで被覆した酸化チタン粉体５０部、レゾール型フェノール樹脂２５部、メチルセロソルブ２０部、メタノール５部およびシリコーンオイル（ポリジメチルシロキサン・ポリオキシアルキレン共重合体、平均分子量３，０００）０．００２部を１ｍｍφガラスビーズを用いたサンドミルで２時間分散して導電層用塗料を調製した。アルミニウムシリンダー（φ３０ｍｍ）上に、導電層用塗料を浸漬塗布し、１４０℃で３０分間乾燥させ、膜厚２０μｍの導電層を形成した。
【００４７】
導電層上に６−６６−６１０−１２四元系ポリアミド共重合体５部をメタノール７０部とブタノール２５部を混合溶媒に溶解した溶液を浸漬塗布、乾燥して、膜厚１μｍの下引き層を形成した。
【００４８】
次に、表１中に示す粘度のポリビニルブチラール樹脂化合物Ａ（積水化学工業社製）１部をシクロヘキサノン３９部に溶解した樹脂溶液に、ＣｕＫαのＸ線回折におけるブラッグ角２θ±０．２°が７．５°、９．９°、１２．５°、１６．３°、１８．６°、２５．１°、２８．３°に強いピークを有するヒドロキシガリウムフタロシアニン結晶３．５部を添加、これを１ｍｍφガラスビーズを用いたサンドミルで３時間分散して分散液を作り、さらにこの分散液にシクロヘキサノン５０部と酢酸エチル１３０部を加えて希釈し、電荷発生層用塗料を調製した。下引き層上にこの電荷発生層用塗料を浸漬塗布し、１００℃で１０分間乾燥して、膜厚０．１５μｍの電荷発生層を形成した。
【００４９】
図２に上記のヒドロキシガリウムフタロシアニン結晶の粉末Ｘ線回折パターンを示す。粉末Ｘ線回折の測定にはＣｕＫα線を用い、次の条件で行った。
【００５０】
使用測定機：マック・サイエンス社製、全自動Ｘ線回折装置ＭＸＰ１８
Ｘ線管球：Ｃｕ
管電圧：５０ＫＶ
管電流：３００ｍＡ
スキャン方法：２θ／θスキャン
スキャン速度：２ｄｅｇ．／ｍｉｎ
サンプリング間隔：０．０２０ｄｅｇ．
スタート角度（２θ）：５ｄｅｇ．
ストップ角度（２θ）：４０ｄｅｇ．
ダイバージェンススリット：０．５ｄｅｇ．
スキャッタリングスリット：０．５ｄｅｇ．
レシーピングスリット：０．３ｄｅｇ．
湾曲モノクロメーター使用
次に、下記構造式の電荷輸送材料１０部
【００５１】
【化３】
2005084350.tif 000005
とポリカーボネート樹脂（商品名：ユーピロンＺ−２００、三菱ガス化学）１０部をクロロベンゼン６０部に溶解し、電荷輸送層用塗料を調製した。電荷発生層上に電荷輸送層用塗料を浸漬塗布し、１２０℃で６０分間乾燥して、膜厚２５μｍの電荷輸送層を形成した。こうして電子写真感光体を作成した。
【実施例２】
【００５２】
実施例１における電荷発生層用樹脂を、粘度の異なるポリビニルブチラール樹脂化合物Ｂ（積水化学工業社製）に変えた他は、実施例１と同様にして電子写真感光体を作成した。
（比較例１）
実施例１における電荷発生層用樹脂を、粘度の異なるポリビニルブチラール樹脂化合物Ｃ（積水化学工業社製）に変えた他は、実施例１と同様にして電子写真感光体を作成した。
（比較例２）
実施例１における電荷発生層用樹脂を粘度の異なるポリビニルブチラール樹脂化合物Ｄ（積水化学工業社製）に変えた他は、実施例１と同様にして電子写真感光体を作成した。
【００５３】
実施例１〜２、比較例１〜２で作成した電子写真感光体を目視で観察し、電荷発生層中の青ポチの有無を観察した。続いて各電子写真感光体をレーザービームプリンター（商品名ＬＢＰ−１７６０、キャノン（株）製）に設置して、温度３２．５℃、湿度８０％の高温、高湿下で初期にべた白および１ドット１スペースのドット密度に設定したハーフトーン画像を出力し、べた白画像中に現れる黒ポチ・カブリ、およびハーフトーン画像の濃度ムラを目視にて評価した。結果を表１に示す。
【００５４】
【表１】
2005084350.tif 000006
一方、実施例１、２および比較例１、２で作成した電荷発生層用塗料の液の状態を、分散液作成直後および１ヶ月間静置保存後に目視にて評価した。結果を表２に示す。
【００５５】
【表２】
2005084350.tif 000007
【実施例３】
【００５６】
実施例１における電荷輸送材料を下記構造式の電荷輸送材料に換えた他は、実施例１と同様にして電子写真感光体を作成した。
【００５７】
【化４】
2005084350.tif 000008
【実施例４】
【００５８】
実施例１における電荷輸送材料を下記構造式の電荷輸送材料に換えた他は、実施例１と同様にして電子写真感光体を作成した。
【００５９】
【化５】
2005084350.tif 000009
【実施例５】
【００６０】
実施例１における電荷輸送材料を下記構造式の電荷輸送材料に換えた他は、実施例１と同様にして電子写真感光体を作成した。
【００６１】
【化６】
2005084350.tif 000010
【実施例６】
【００６２】
実施例１における電荷輸送材料を下記構造式の電荷輸送材料に換えた他は、実施例１と同様にして電子写真感光体を作成した。
【００６３】
【化７】
2005084350.tif 000011
（比較例３〜６）
比較例３〜５における電荷発生層用樹脂を前記ポリビニルブチラール樹脂化合物Ｄ（積水化学工業社製）に変えた他は、比較例３〜５と同様にして電子写真感光体を作成した。
【００６４】
実施例３〜６、比較例３〜６で作成した電子写真感光体を、実施例２と同様の方法で電荷輸送層における青ポチならびに高温、高湿下での初期黒ポチ・カブリに関して評価した。その結果を表３に示す。
【００６５】
【表３】
2005084350.tif 000012
（比較例７）
比較例２において、ヒドロキシガリウムフタロシアニン結晶の使用量を２部とし、前記ポリビニルブチラール樹脂化合物をＤ（積水化学工業社製）とし、かつ該樹脂の使用量を２．５部とした他は比較例２と同様にして電子写真感光体を作成した。
（比較例８）
比較例７において、電荷発生層の膜厚を０．２７μｍとした他は比較例７と同様にして電子写真感光体を作成した。
【００６６】
比較例７で作成された電荷発生層用塗料におけるヒドロキシガリウムフタロシアニン結晶の粒径は０．１８μｍで、顔料の分散状態は比較例２より改善されていた。また、比較例７、８で作成された電子写真感光体の電荷発生層中に青ポチは観察されなかった。しかし、実施例１で作成された電子写真感光体に行ったのと同様の画像評価をしたところ、比較例７の電子写真感光体では感度が不足し、ハーフトーン画像の濃度薄を生じた。また、比較例８の電子写真感光体でも同様の画像評価を行ったところ、感光体の感度は適正であったがべた白画像の全面にカブリを生じた。
【図面の簡単な説明】
【００６７】
【図１】本発明の電子写真感光体を用いたプロセスカートリッジを有する電子写真装置の概略構成を示す。
【図２】ヒドロキシガリウムフタロシアニン結晶の粉末Ｘ線回折パターンを示す。
【図１】
2005084350.tif 000013
【図２】
2005084350.tif 000014